(57)【要約】【課題】波長３１５ｎｍ以下の樹脂劣化に影響を及ぼす有害紫外線の遮蔽性に優れており、かつ、輝度向上が可能なバックライト用蛍光ランプ用ガラスの提供。【解決手段】質量百分率表示で、ＳｉＯ２を６０〜８０％、Ａｌ２Ｏ３を１〜７％、Ｂ２Ｏ３を１０〜２５％、Ｌｉ２Ｏ＋Ｎａ２Ｏ＋Ｋ２Ｏを３〜１５％、ＣａＯ＋ＭｇＯ＋ＢａＯ＋ＳｒＯを０〜５％、ＣｅＯ２を０．１〜５％、ＳｎＯ２を０．０１〜５％、Ｆｅ２Ｏ３を０．００１〜０．０５％、ＺｒＯ２＋ＺｎＯ＋Ｎｂ２Ｏ５を０.０１〜５％、ＭｎＯ２＋Ｃｕ２Ｏ＋Ａｇ２Ｏ＋Ｅｕ２Ｏ３＋Ｇｄ２Ｏ３＋Ｔｂ２Ｏ３＋Ｙｂ２Ｏ３を０．０１〜５％含有し、０〜３００℃における平均線膨張係数が３６×１０−７〜５７×１０−７／℃である蛍光ランプ用紫外線吸収ガラス。【選択図】なし【特許請求の範囲】
【請求項１】
質量百分率表示で、ＳｉＯ２を６０〜８０％、Ａｌ２Ｏ３を１〜７％、Ｂ２Ｏ３を１０〜２５％、Ｌｉ２Ｏ＋Ｎａ２Ｏ＋Ｋ２Ｏを３〜１５％、ＣａＯ＋ＭｇＯ＋ＢａＯ＋ＳｒＯを０〜５％、ＣｅＯ２を０．１〜５％、ＳｎＯ２を０．０１〜５％、Ｆｅ２Ｏ３を０．００１〜０．０５％、ＺｒＯ２＋ＺｎＯ＋Ｎｂ２Ｏ５を０.０１〜５％、ＭｎＯ２＋Ｃｕ２Ｏ＋Ａｇ２Ｏ＋Ｅｕ２Ｏ３＋Ｇｄ２Ｏ３＋Ｔｂ２Ｏ３＋Ｙｂ２Ｏ３を０．０１〜５％含有し、０〜３００℃における平均線膨張係数が３６×１０−７〜５７×１０−７／℃である蛍光ランプ用紫外線吸収ガラス。
【請求項２】
請求項１の蛍光ランプ用紫外線吸収ガラスからなる蛍光ランプ用ガラス管。
【請求項３】
ガラス管の外径が０．７〜６ｍｍ、肉厚が０．０７〜０．７ｍｍであり、液晶表示デバイスのバックライト光源に用いられる請求項２の蛍光ランプ用ガラス管。
【発明の詳細な説明】
【技術分野】
【０００１】
本発明は、紫外線放射を伴う光源の外囲器、特に液晶ディスプレイ（以下ＬＣＤと称すことがある）等の表示デバイスのバックライトに用いられる蛍光ランプに適した紫外線吸収ガラスおよびこのガラスを用いた蛍光ランプ用ガラス管に関する。
【背景技術】
【０００２】
近年マルチメディア関連機器のキーデバイスとしてＬＣＤが広く用いられているが、その用途の拡大とともに軽量化、薄型化、低消費電力化、高輝度化、低コスト化などが求められるようになっている。特にＬＣＤの中でもパソコン用ディスプレイ、車載用表示装置、ＴＶモニター等では高品位な表示装置が要求されている。一方、液晶表示素子自体は非発光であるため、上記のような用途では、蛍光ランプを光源とするバックライトを用いた透過型液晶表示素子が使用されている。また、反射型液晶表示素子が用いられる機器においては、前面からの照射光源としてフロントライトが使用されるものもある。
【０００３】
ＬＣＤの軽量化、薄型化、高輝度化、低消費電力化の動きに伴い、バックライト用蛍光ランプについても細管化・薄肉化が進展している。
しかし、蛍光ランプの細管化・薄肉化は機械的強度の低下を招き、また、発光効率の向上によりランプの発熱量は増加傾向にあるため、より高い機械的強度・耐熱性を持つガラスが必要とされてきている。
【０００４】
このような背景から、従来、用いられていた鉛ソーダ系の軟質ガラスからより高い強度と耐熱性を確保するために、硼珪酸系硬質ガラスを用いた蛍光ランプが開発され、商品化されている。電極の封入線としてはコバール合金やタングステンが使用されており、これらの金属と気密封止可能な低膨張の硼珪酸ガラスが開発されてきた。ここで「コバール」とは、Ｆｅ−Ｎｉ−Ｃｏ系合金を指すＷｅｓｔｉｎｇｈｏｕｓｅ  Ｅｌｅ．  Ｃｏｒｐ．社の商標名であり、本明細書では東芝社製ＫＯＶ（商品名）など同等の他社製品を包含する意味で用いる。
【０００５】
近年、大型液晶ＴＶ用やＴＶ付きモニター等に用いられるバックライト用蛍光ランプの特性としては、１ユニット当たりのランプ使用量の増加、ランプの長尺化に伴い、２９７ｎｍ、３１３ｎｍ、３３４ｎｍ、３６６ｎｍの各波長の紫外線、特に３１５ｎｍ以下の紫外線の遮蔽について今まで以上に高い特性が要求されている。この点について以下に説明する。
【０００６】
バックライト用蛍光ランプの発光原理は一般照明用と同様であり、電極間の放電により励起した水銀蒸気が紫外線を放出し、管内壁面に塗られた蛍光物質が紫外線を受けて可視光線を発生するというものである。
ランプ内では主として２５３．７ｎｍの紫外線が発生し、ほとんどの紫外線は可視光線に変換されるが、２５３．７ｎｍの波長以外にも、発光強度は低いものの２９７、３１３、３３４、３６６ｎｍの波長の紫外線など一部の紫外線は蛍光体で可視光変換されずにガラスに到達する場合があり、特に３１５ｎｍ以下の波長は後述するように樹脂劣化に影響が大きいのでこのような紫外線をガラスによって遮断する必要がある。すなわち、液晶ＴＶ用バックライトは、蛍光ランプの本数も1ユニットあたり数本から１０本以上使用するため、トータルの紫外線放出量も必然的に増加する。また、導光板や反射鏡に用いられるポリエステル、ポリスチレン、ポリプロピレン、ポリカーボネイトフィルムやシクロオレフィンポリマーなどの樹脂は、耐紫外線特性を十分持ち得ず、特に３００〜３３０ｎｍ付近に劣化波長があるため、この波長の紫外線に曝されるとバックライトユニットとしての表示品質の低下や、製品寿命、信頼性を低下させる原因となる。このため、前記波長域の紫外線についてもガラスで吸収しランプ外部への放出を防止する対策が必要とされてきている。
【０００７】
このような要求に対し、硼珪酸系ガラスをベースとしてＣｅＯ２を含有させ、ＳｎＯ＋ＳｎＯ２の添加、あるいは原料にカーボンやショ糖などの還元剤を加える、あるいは溶融雰囲気の制御などの還元性での溶融を行うことで、ガラス中のＣｅイオンの価数をＣｅ３＋の状態にし、Ｃｅ４＋に由来する黄褐色の着色を抑制しつつ、Ｃｅ３＋による効率的な紫外線吸収を可能にしたガラスが提案されている（特許文献１参照）。
【０００８】
一方、液晶ＴＶ用を中心として、消費電力の低減や蛍光ランプの本数低減の目的から、バックライトユニットの輝度のさらなる向上が求められている。当然ランプ自体の特性改良も必要であるが、ガラス自体に発光機能を持たせる方法も提案されている。すなわち、ガラス組成物に励起発光成分として酸化ユウロピウムを、紫外線吸収剤として酸化チタンをそれぞれドープし、紫外線を遮蔽しつつ励起発光成分に基づく輝度向上が可能な蛍光ランプが提案されている（特許文献２参照）。
【０００９】
【特許文献１】国際公開第２００６／１０３９４２号パンフレット
【特許文献２】特開２００５−２６７９７４号公報
【発明の開示】
【発明が解決しようとする課題】
【００１０】
特許文献１で提案されている方法は紫外線吸収のみを目的としたものである。
【００１１】
また、特許文献２で提案されている方法は紫外線吸収剤として酸化チタンを含有する。しかし、酸化ユウロピウム以外にも励起発光成分を含有する場合、酸化チタンはそのような励起発光成分の発光特性を阻害するおそれがある。
【００１２】
本発明は以上のような諸事情を考慮してなされたものであり、特に波長３１５ｎｍ以下の樹脂劣化に影響を及ぼす有害紫外線の遮蔽性に優れており、かつ、ガラス自体が発光することにより輝度向上が可能なバックライト用蛍光ランプに用いるガラス管として好適なガラスを提供することを目的とする。
【課題を解決するための手段】
【００１３】
本発明は、質量百分率表示で、ＳｉＯ２を６０〜８０％、Ａｌ２Ｏ３を１〜７％、Ｂ２Ｏ３を１０〜２５％、Ｌｉ２Ｏ＋Ｎａ２Ｏ＋Ｋ２Ｏを３〜１５％、ＣａＯ＋ＭｇＯ＋ＢａＯ＋ＳｒＯを０〜５％、ＣｅＯ２を０．１〜５％、ＳｎＯ２を０．０１〜５％、Ｆｅ２Ｏ３を０．００１〜０．０５％、ＺｒＯ２＋ＺｎＯ＋Ｎｂ２Ｏ５を０.０１〜５％、ＭｎＯ２＋Ｃｕ２Ｏ＋Ａｇ２Ｏ＋Ｅｕ２Ｏ３＋Ｇｄ２Ｏ３＋Ｔｂ２Ｏ３＋Ｙｂ２Ｏ３を０．０１〜５％含有し、０〜３００℃における平均線膨張係数が３６×１０−７〜５７×１０−７／℃である蛍光ランプ用紫外線吸収ガラス（本発明のガラス）を提供する。
なお、たとえば「ＳｎＯ２を０．０１〜５％含有する」とは、ガラス中に存在するＳｎがすべてＳｎＯ２の形で存在するとした場合のＳｎ含有量すなわちＳｎのＳｎＯ２換算含有量が０．０１〜５％である、の意である。
【００１４】
また、前記蛍光ランプ用紫外線吸収ガラスからなる蛍光ランプ用ガラス管を提供する。
また、ガラス管の外径が０．７〜６ｍｍ、肉厚が０．０７〜０．７ｍｍであり、液晶表示デバイスのバックライト光源に用いられる前記蛍光ランプ用ガラス管を提供する。
【００１５】
以下に述べるように、本発明者は酸化スズと酸化セリウムとを含有するガラスにおいては紫外線吸収機能が存在するだけではなくガラス自体の発光機能が存在するが、酸化チタンを含有するガラスにおいては紫外線吸収機能は存在するもののガラス自体の発光機能は存在しないこと、さらに、酸化スズと酸化セリウムとを含有するガラスに酸化ユウロピウムなどの励起発光成分を含有するとガラス自体の発光機能の向上が期待されることを見出し、本発明に至った。
【００１６】
質量百分率表示組成が、ＳｉＯ２：６５．０９％、Ａｌ２Ｏ３：３．５％、Ｂ２Ｏ３：１７．５％、Ｌｉ２Ｏ：１％、Ｎａ２Ｏ：１％、Ｋ２Ｏ：７．７％、ＺｎＯ：０．２％、ＺｒＯ２： １．２％、Ｆｅ２Ｏ３：０．０１％、ＣｅＯ２：１．７％、ＳｎＯ２：１．１％となるように珪砂、各金属の炭酸塩、硝酸塩、水酸化物等の原料粉末を秤量・混合し、ＮａＣｌ（添加量：０．５質量％）を用いた清澄方法により石英るつぼを用いて１４５０℃で５時間溶融した。この際、Ｓｎは酸化第一錫などの２価の化合物として導入する。その後、充分に攪拌・清澄したガラスを矩形枠内に流出させ、徐冷後に以下に示す各評価用試料を作製した（参考例Ａ）。
【００１７】
得られたガラスの熱膨張係数をＪＩＳ  Ｒ  ３１０２に準じて測定した結果、０〜３００℃における平均線膨張係数は５２×１０−７／℃であった。
また、厚さが０．３ｍｍとなるよう両面光学研磨加工した試料で波長３１５ｎｍの透過率を測定したところ０．１％であり、十分な紫外線遮断能を有していた。
さらに、大きさが２０ｍｍ×２０ｍｍで厚さが１ｍｍとなるように両面光学研磨加工した試料で、分光蛍光光度計（日立製作所社Ｆ−４５００）を用いて励起波長２５４ｎｍの蛍光スペクトルを測定した。結果を図１に示す。
【００１８】
次に、質量百分率表示組成が、ＳｉＯ２：６５．０９％、Ａｌ２Ｏ３：３．５％、Ｂ２Ｏ３：１７．５％、Ｌｉ２Ｏ：１％、Ｎａ２Ｏ：１％、Ｋ２Ｏ：７．７％、ＺｎＯ：０．２％、ＺｒＯ２： １．２％、Ｆｅ２Ｏ３：０．０１％、ＴｉＯ２：２．８％であるガラスを参考例Ａのガラスと同様にして作製した（参考例Ｂ）。
この参考例Ｂのガラスについても参考例Ａのときと同様にして前記蛍光スペクトルを測定した。結果を図１に示す。
図１からわかるように、参考例Ａのガラス（酸化スズと酸化セリウムとを含有するガラス）では３７０ｎｍ付近の波長をピークとした強い発光がみられるのに対し、参考例Ｂのガラス（酸化スズと酸化セリウムのいずれも含有せず酸化チタンを含有するガラス）では全く発光がみられなかった。
【発明の効果】
【００１９】
本発明のガラスは、ガラス自体が発光するため、バックライトユニットの輝度向上が可能となり、特にＬＣＤ等の表示デバイスのバックライト用蛍光ランプに使用されるガラス管として好適である。
また、本発明のガラスは、３１５ｎｍにおける紫外線カット特性にも優れているため、ＬＣＤ等の表示デバイスのバックライト用蛍光ランプに用いた場合でも表示装置内部の樹脂部品等の材質が劣化しにくくなり、表示装置の信頼性を向上させる。
【発明を実施するための最良の形態】
【００２０】
本発明のガラスの成分とその質量百分率表示含有量について、以下に説明する。
ＳｉＯ２はガラスの網目形成成分であり、必須である。８０％を超えるとガラスの溶融性・成形性が悪化し、６０％未満ではガラスの化学的耐久性が低下する。化学的耐久性の低下はウェザリング、ヤケ等の原因となり蛍光ランプの輝度低下、色むら発生の原因となる。好ましくは、６２〜７８％である。
Ａｌ２Ｏ３はガラスの失透性および化学的耐久性を改善する作用があり、必須である。７％を超えると脈理の発生など溶融性が悪化する。１％未満では分相や失透が発生しやすくなり、ガラスの化学的耐久性も低下する。好ましくは２〜５％の範囲である。
Ｂ２Ｏ３は溶融性向上および粘度調整の目的で用いられる成分であり、必須である。２５％を超えると揮発性が非常に高くなり均質なガラスを得にくくなる。また、含有量が１０％未満では溶融性が悪化する。好ましくは１２〜２０％である。
【００２１】
Ｌｉ２Ｏ、Ｎａ２Ｏ、Ｋ２Ｏは融剤として作用し、ガラスの溶融性を改善するとともに粘度、熱膨張係数の調整に用いられる成分であり、いずれか１種以上を含有しなければならない。これら３成分の含有量の合計が３％未満ではその効果がなく、１５％を超える場合には熱膨張係数が大きくなりすぎ、また、化学的耐久性が悪化する。各成分の含有量は、Ｌｉ２Ｏが０〜３％、Ｎａ２Ｏが０〜８％、Ｋ２Ｏが２〜１２％であることが好ましいが、単独よりも２種類または３種類を含有させることで混合アルカリによる絶縁性の向上等の効果が期待できる。それぞれの含有量が上記各上限値を超える場合には熱膨張係数が大きくなりすぎたり、化学的耐久性を悪化させたりするおそれがある。
【００２２】
また、蛍光ランプの点灯中Ｎａ２Ｏは水銀と反応しアマルガムを形成することが知られており、ガラス中の過剰なＮａ２Ｏは蛍光ランプ中で有効に作用する水銀量を結果として減らすことになるため、水銀使用量削減の環境的観点からもＮａ２Ｏを上記上限値を超えて添加することは好ましくなく、Ｎａ２Ｏはより好ましくは０〜４％である。
また、コバール金属と封着される用途に使用する場合にはＮａ２Ｏは好ましくは８〜１５％、タングステンと封着される用途に使用する場合にはＮａ２Ｏは３〜１０％とすることが好ましい。上記各下限値未満では膨張係数が大幅に低下し、粘度の大幅な上昇によりコバール合金またはタングステンとの良好な封着ができなくなる。
【００２３】
ＣａＯ、ＭｇＯ、ＢａＯ、ＳｒＯはいずれも必須ではないが、ガラスの高温における粘度を下げ、溶融性を向上させる効果を持つ成分であり、必要に応じて合量で５％まで添加することができる。合量で５％を超えて添加すると、ガラス状態が不安定となり、失透が生じやすくなる。
【００２４】
ＣｅＯ２は紫外線を強力に吸収する成分であり、しかも３７０ｎｍ付近の波長をピークとした光を発光する成分であり、必須である。０．１％未満では紫外線を遮蔽する効果と３７０ｎｍ付近の波長をピークとした光を発光する効果はなく、５％を超えると失透性が高くなるため、好ましくない。ＣｅＯ２は酸化力が強いため、それ自身は還元され、３価の状態となりやすいが、通常はガラス中ではＣｅ３＋とＣｅ４＋の状態で共存し、Ｃｅ３＋が３１６ｎｍにＣｅ４＋が２４３ｎｍに吸収帯を持つ。Ｃｅ３＋はシャープな吸収を示すのに対し、Ｃｅ４＋は可視域にかかるブロードな吸収を示すため、添加量が増加するとガラスが黄褐色に着色する。また、３７０ｎｍ付近の波長における発光強度はＣｅ３＋の割合が増加するにつれ高くなる。発光可視域の吸収がない無色のガラスで、３１５ｎｍ以下の紫外線を効率よく吸収し３７０ｎｍ付近の波長をピークとした光を発光させるためには、Ｃｅ３＋の割合を高める必要があり、ＣｅＯ２を使用する場合には、ガラスの溶融を還元性にすることが望ましい。
【００２５】
ＳｎＯ２はＣｅイオンの価数をコントロールする成分であり、必須である。Ｓｎイオンはガラス中では２価または４価の状態で存在する。ＣｅＯ２と共存させた場合、ＣｅＯ２の酸化力によってＳｎイオンはある割合で４価の状態となり、Ｃｅイオン自身は還元されて３価の状態となりやすく、効率的に紫外線が吸収できるようになるだけでなく、３７０ｎｍ付近の波長をピークとした光を発光するようにもなる。また、ある割合で存在する２価のＳｎイオンも３７０ｎｍ付近の波長をピークとした光を発光するイオンでもある。なお、ＳｎはＳｎＯのような２価の化合物で使用することが望ましいが、ガラス中ではある割合で酸化されてＳｎＯ２の形となる。ＳｎＯ２が０．０１％未満ではＣｅ４＋の割合が増加してガラスが黄褐色に着色し、可視域の透過率が低下するとともに３７０ｎｍ付近の波長の光の発光強度が低くなる。また、５％を超えるとガラスの失透傾向が強くなるため好ましくない。
【００２６】
ＳｎＯ２を含有することで溶融を還元性にする製造方法は本発明の大きな特徴であるが、ＳｎＯを含んだ組成で、さらに他の手段を併用して還元性にすることも可能である。具体的には、原料にカーボンやショ糖などの還元剤を加える、あるいは溶融雰囲気の制御などが考えられ、このような還元性での溶融を行なうことでＣｅイオンの価数をより多くの割合でＣｅ３＋の状態にすることができる。
ＳｎＯ２の含有や還元性溶融の併用によりＣｅ３＋の割合を高めることで、効率的な紫外線吸収特性と発光特性が得られるが、Ｃｅイオンを完全に３価の状態にすることは難しく、一部はＣｅ４＋の状態で残ると考えられる。Ｃｅ４＋は黄色の着色成分でもあるため、Ｃｅイオンの状態によってはガラスが薄い黄色に着色することも起こり得る。過度の着色は好ましくないが、薄い着色であれば、色の補正で対応が可能である。色の補正にはＣｏＯ、ＮｉＯ、Ｎｄ２Ｏ３等が使用できるが、これらの成分は強力な着色剤であるため過度の添加は好ましくなく、各成分の含有量上限は１％までとする。
【００２７】
Ｆｅ２Ｏ３は紫外線を強力に吸収する成分であり、少量の添加で紫外線カット効果が期待できる成分であり、必須である。０.００１％未満ではその効果が期待できない。また、０.０５％を超えて含有すると、ガラス自体の発光が阻害される。好ましくは０.００３〜０.０４％、より好ましくは０.００５〜０.０３％である。
【００２８】
ＺｒＯ２、ＺｎＯ、Ｎｂ２Ｏ５はいずれも耐紫外線ソラリゼーション性を高めるために有効な成分であり、いずれか１種以上を含有しなければならない。合量で０．０１％以上は必要であるが、５％を超えると失透性が高くなるため好ましくない。これら成分は単独で含有しても２種類以上含有してもよいが、Ｎｂ２Ｏ５を使用する場合にはガラスの着色防止のため上限は０．２％とすることが好ましい。
【００２９】
ＭｎＯ２、Ｃｕ２Ｏ、Ａｇ２Ｏ、Ｅｕ２Ｏ３、Ｇｄ２Ｏ３、Ｔｂ２Ｏ３およびＹｂ２Ｏ３は、ＣｅＯ２およびＳｎＯ２とともにいずれか１種以上を含有させることで３７０ｎｍ付近の波長をピークとした発光以外の発光をもたらす励起光成分であって、ガラス管の発光強度をさらに高められる成分である。これら成分の含有量の合計が０．０１％未満だと発光の効果が十分に得られなく、５％を超えると失透が生じやすくなるだけでなくガラスが着色する恐れがあるので好ましくない。前記合計は好ましくは０．１％以上である。
Ｅｕ２Ｏ３を１％含有するもの、Ｔｂ２Ｏ３を１％含有するもの、Ｃｕ２Ｏを１％含有するものなどが典型的である。
【００３０】
本発明のガラスはこれまでに挙げた成分以外の成分を本発明の目的を損なわない範囲で含有してもよいが、そのような成分の含有量は典型的には５％以下である。
【００３１】
本発明のガラスまたは蛍光ランプ用ガラス管はたとえば次のようにして作製できる。まず、得られるガラスが所望の組成範囲になるように原料を秤量、混合する。この原料混合物を石英るつぼまたは白金るつぼに収容し、電気炉内において加熱溶融する。十分に攪拌・清澄した後、所望の形状に成形する。
蛍光ランプ用の細管等を作製するために管状に量産成形をする場合には、タンク炉で溶融したガラスを、白金部材を使用したフォアハースおよび、ガラス供給成形機構により、ダンナ−法、リドロー等既知の管引き成形方法によって問題なく成形することができる。
【００３２】
本発明のガラスを溶融する際に使用する清澄剤は還元性清澄剤であることが望ましい。
本発明の特徴の一つは、紫外線吸収剤として使用するＣｅＯ２をＣｅ３＋イオンの状態にコントロールすることで良好な紫外線吸収特性と発光特性が得られることであり、酸化性の清澄剤は好ましくない。同様の理由から、酸化剤として働く原料の使用も好ましくない。具体的には、清澄剤としてはＮａＣｌやＮａ２ＳＯ４＋Ｃが望ましく、Ｓｂ２Ｏ３、Ａｓ２Ｏ３の使用は好ましくない。また、アルカリ金属の硝酸塩などの使用も好ましくない。
【００３３】
本発明のガラスの前記平均線膨張係数を３６×１０−７〜５７×１０−７／℃の範囲としたのは、コバールまたはタングステンが電極材となるときの熱膨張の整合性を取り、封止性を高めるためである。それぞれの電極材における好ましい範囲は、タングステンの場合には３６×１０−７〜４６×１０−７／℃、コバールの場合には４６×１０−７〜５７×１０−７／℃であり、この範囲を外れると封止性が悪化する。
【００３４】
本発明のガラスまたは蛍光ランプ用ガラス管をＬＣＤ表示装置等のバックライト用蛍光ランプに使用した場合、紫外線がガラス管を透過して管外に放出されるとＬＣＤ表示装置内部の樹脂部品等の材質劣化を促進させ、製品寿命や信頼性を低下させる原因になるため、ガラスを肉厚０．３ｍｍに光学研磨した状態で測定された波長３１５ｎｍにおける紫外線透過率は１０％以下であることが好ましい。本発明では上記成分組成により紫外線カット特性を持たせこのような好ましい態様の実現を図っている。
本発明のガラスにおいては微量成分等の調整により肉厚０．３ｍｍで前記紫外線透過率を１％以下にし、可視光の透過に影響を及ぼすことなくより好ましい品質レベルを達成することも可能である。
【００３５】
本発明のガラスは以上に詳述したように蛍光ランプ用ガラス管として好適であるが、これに限定されることなく、ガラスからの発光および高い耐紫外線ソラリゼーション性を有するので水銀ランプなど紫外線放射を伴う光源の外囲器等に利用することができる。
【産業上の利用可能性】
【００３６】
ＬＣＤのバックライト用蛍光ランプに利用できる。
【図面の簡単な説明】
【００３７】
【図１】参考例Ａのガラス（酸化スズと酸化セリウムとを含有するガラス）と参考例Ｂのガラス（酸化スズと酸化セリウムのいずれも含有せず酸化チタンを含有するガラス）の蛍光スペクトルである。
【図１】
2009013002.tif 000002